(57)【要約】【課題】多孔質体の乾燥効率を向上させ、乾燥時間の短縮化を図りつつも、構成を簡素化させ、装置の設置面積を縮小でき、ランニングコストおよびイニシャルコストを低減させることのできる金属原料用のブリケットの製造方法を提供する。【解決手段】金属粉末を含む再資源化用の材料を圧縮成形して多孔質体Ｃを得る。そして、圧縮成形した多孔質体Ｃを管状部材１２に投入し、管状部材１２に熱風を吹き込ませ多孔質体Ｃを乾燥させる。【選択図】      図２
2006097055.tif 000002
【特許請求の範囲】
【請求項１】
金属粉末を含む再資源化用の材料を圧縮成形して多孔質体を得る成形工程と、圧縮成形した前記多孔質体を管状部材に投入し当該管状部材に熱風を吹き込ませ当該多孔質体を乾燥させる乾燥工程と、を含むことを特徴とする金属原料用のブリケットの製造方法。
【請求項２】
前記乾燥工程の前に、前記多孔質体を固形化補助剤に浸漬させて当該多孔質体に固形化補助剤を含浸させる含浸工程を含む請求項１記載の金属原料用のブリケットの製造方法。
【請求項３】
前記含浸工程において、圧縮成形した前記多孔質体よりも高温に加熱した前記固形化補助剤に、当該多孔質体を浸漬させる請求項２記載の金属原料用のブリケットの製造方法。
【請求項４】
前記乾燥工程において、前記管状部材内に順次投入させた複数個の前記多孔質体を、当該管状部材の長手方向に沿って列状として搬送しつつ乾燥させる請求項１〜３のいずれか一項に記載の金属原料用のブリケットの製造方法。
【請求項５】
前記管状部材の内周面と、当該管状部材に複数個が投入され列状とされた前記多孔質体の外周面との間に、当該管状部材の長手方向に沿って空間部が形成され、当該空間部において熱風を当該空間部の略全長にわたって滞らせることなく通過させて前記多孔質体を乾燥させる請求項４記載の金属原料用のブリケットの製造方法。
【請求項６】
金属粉末を含む再資源化用の材料を圧縮成形して得た複数個の多孔質体を列状として収容する管状部材と、当該管状部材に設けた入口開口部から当該管状部材内に熱風を吹き込ませる熱風発生器と、を備え、前記管状部材の内周面と当該管状部材に収容された複数個の前記多孔質体の外周面との間に、前記熱風発生器からの熱風を滞らすことなく通過させる空間部が、当該管状部材の長手方向に沿って形成されたことを特徴とする金属原料用のブリケットの製造装置。
【請求項７】
前記管状部材内にその上流端側から前記多孔質体を押圧して順次投入させると共に当該投入される多孔質体により先に投入された多孔質体を押圧して当該管状部材内を列状として搬送させる押圧搬送手段が、当該管状部材の上流端側外方に配設され、さらに、前記管状部材の前記入口開口部は、当該管状部材の下流端側に配設され、前記熱風発生器からの熱風は、当該管状部材の下流側から上流側へ向かって流れるよう構成した請求項６記載の金属原料用のブリケットの製造装置。
【請求項８】
前記空間部の断面積は、前記管状部材の内空全断面積の２０％〜５０％に設定された請求項６または７に記載の金属原料用のブリケットの製造装置。
【発明の詳細な説明】
【技術分野】
【０００１】
この発明は、金属原料用のブリケットの製造方法及びその製造装置に関し、特に、研削切粉等の金属粉末を含む再資源化可能な材料からブリケットを得る方法及び装置に関する。
【背景技術】
【０００２】
軸受鋼や浸炭鋼等の鉄系金属を研削した際に生じる切粉は、水分及び油分を含有する研削液や砥粒等を含む綿状（繊維状）凝集体として回収されている。この綿状凝集体は、多量の純鉄を含むことからこれを製鋼原料として再利用する技術が提案されている。例えば特許文献１や特許文献２には、水分及び油分の含有量を調整した綿状凝集体を、プレスにより圧縮成形して多孔質体（脆性成形体）を得、この多孔質体を固形化補助剤の水溶液に浸して、当該多孔質体に固形化補助剤を含浸させた後、自然乾燥（養生）させることにより、製鋼原料用のブリケットを得る技術が開示されている。
【０００３】
また、固形化補助剤を含浸させた多孔質体を乾燥させる設備としては、従来、バッチ式やベルトコンベア式のものがあり、バッチ式は、複数個の多孔質体をまとめて乾燥炉内に収容するものである。ベルトコンベア式のものは、炉内にコンベアを設置しコンベアにて多孔質体を搬送しながら乾燥させるものである。  
【０００４】
【特許文献１】特開２００１−２４１０２６号公報（図１）
【特許文献２】特開２００２−１２９２４８号公報（図１）
【発明の開示】
【発明が解決しようとする課題】
【０００５】
前記した自然乾燥させてブリケットを製造する方法は、その乾燥に非常に長時間を要するため、乾燥炉を用いて短時間で乾燥させることが試みられている。ところが、圧縮成形により得られる多孔質体は、嵩密度が大きくばらつくことから、これを固形化補助剤の水溶液に浸すと、多孔質体に含浸される水分の量も大きくばらつくことになる。例えば多孔質体の嵩密度が１．５〜３．５の範囲でばらつくと、固形化補助剤を含浸させた後の多孔質体の含水量は２０〜２００ｃｃの範囲でばらつくことになる。このため、前記したバッチ式やベルトコンベア式の乾燥炉を用いて多孔質体を乾燥させようとしても、その乾燥時間を、含水量の最も多い多孔質体の乾燥に要する時間に設定する必要がある。
【０００６】
さらに、バッチ式の場合、多孔質体の表面部と中心部とで乾燥度合いが異なり、中心部まで乾燥させるまでに表面部が過剰に乾燥し、鉄の酸化反応により発熱し、発火や悪臭が発生する等のトラブルが生じ、また、エネルギーロスが大きいという問題点を有する。さらに、バッチ式は、人手による作業であり作業効率が悪く、乾燥時間が多く必要である（例えば、１０〜２０時間）。
ベルトコンベア式の場合、乾燥炉内にコンベアを設けるため炉の容積が大きくなり、熱効率が悪く（エネルギーロスが大きく）、その結果、乾燥効率が低いという問題点がある。また、多孔質体の乾燥炉内の滞留時間は３〜６時間必要なため、非常に長いコンベアを有する炉が必要となり、設備長が長く設置面積が大きくなるという問題点を有する。
【０００７】
この発明は、前記問題点に鑑みてなされたものであり、多孔質体の乾燥効率を向上させ、乾燥時間の短縮化を図りつつも、構成を簡素化させ、装置の設置面積を縮小でき、ランニングコストおよびイニシャルコストを低減させることのできる金属原料用のブリケットの製造方法及びその製造装置を提供することを目的とする。
【課題を解決するための手段】
【０００８】
前記目的を達成するためのこの発明の金属原料用のブリケットの製造方法は、金属粉末を含む再資源化用の材料を圧縮成形して多孔質体を得る成形工程と、圧縮成形した前記多孔質体を管状部材に投入し当該管状部材に熱風を吹き込ませ当該多孔質体を乾燥させる乾燥工程と、を含むことを特徴としている。
【０００９】
このような構成のブリケットの製造方法によれば、管状部材内での熱風による強制的な乾燥であるため、多孔質体を迅速に乾燥させることができ、さらに、管状部材内の小さい空間にて乾燥を行わせるため、熱風を効率良く多孔質体に接触させることができる。従って、乾燥時間の短縮化が図れ、乾燥効率を向上させることができる。また、熱風発生器の容量を小さくさせることもできる。
【００１０】
また、前記乾燥工程の前に、前記多孔質体を固形化補助剤に浸漬させて当該多孔質体に固形化補助剤を含浸させる含浸工程を含むのが好ましく、これにより、機械的強度が強く、運搬、保管等の取り扱いが容易なブリケットを得ることができる。
また、前記含浸工程において、圧縮成形した前記多孔質体よりも高温に加熱した前記固形化補助剤に、当該多孔質体を浸漬させるのが好ましく、これにより、圧縮成形直後の多孔質体を加熱することで、乾燥工程において、多孔質体を所望の乾燥温度まで迅速に昇温させることができ、乾燥時間を効果的に短縮することができる。
【００１１】
また、前記乾燥工程において、前記管状部材内に順次投入させた複数個の前記多孔質体を、当該管状部材の長手方向に沿って列状として搬送しつつ乾燥させるのが好ましく、これにより、設備長を縮小させると共に、多孔質体を順次均等に乾燥させることができ、品質の安定したブリケットを製造することができる。
また、前記管状部材の内周面と、当該管状部材に複数個が投入され列状とされた前記多孔質体の外周面との間に、当該管状部材の長手方向に沿って空間部が形成され、当該空間部において熱風を当該空間部の略全長にわたって滞らせることなく通過させて前記多孔質体を乾燥させるのが好ましい。これにより、熱風による強制的な乾燥が十分行え、多孔質体を迅速に乾燥させることができる。
【００１２】
さらに、前記目的を達成するためのこの発明の金属原料用のブリケットの製造装置は、金属粉末を含む再資源化用の材料を圧縮成形して得た複数個の多孔質体を列状として収容する管状部材と、当該管状部材に設けた入口開口部から当該管状部材内に熱風を吹き込ませる熱風発生器と、を備え、前記管状部材の内周面と当該管状部材に収容された複数個の前記多孔質体の外周面との間に、前記熱風発生器からの熱風を滞らすことなく通過させる空間部が、当該管状部材の長手方向に沿って形成されたことを特徴としている。
【００１３】
このようなブリケットの製造装置によれば、熱風による強制的な乾燥が行え、多孔質体を迅速に乾燥させることができ、さらに、管状部材内の小さい空間部にて乾燥を行わせるため、熱風を効率良く多孔質体に接触させることができる。従って、乾燥時間の短縮化が図れ、乾燥効率を向上させることができる。さらに、設備の簡素化が図れ、設備コストの低減が可能となり、設備の設置面積を小さくできる。
【００１４】
また、前記管状部材内にその上流端側から前記多孔質体を押圧して順次投入させると共に当該投入される多孔質体により先に投入された多孔質体を押圧して当該管状部材内を列状として搬送させる押圧搬送手段が、当該管状部材の上流端側外方に配設され、さらに、前記管状部材の前記入口開口部は、当該管状部材の下流端側に配設され、前記熱風発生器からの熱風は、当該管状部材の下流側から上流側へ向かって流れるよう構成するのが好ましい。これによれば、従来のようなベルトコンベア等の搬送手段を管状部材内に設ける必要が無いため、乾燥炉となる管状部材をコンパクトにでき、さらに、短時間にて多孔質体を乾燥させることができる。
また、前記空間部の断面積は、前記管状部材の内空全断面積の２０％〜５０％に設定されるのが好ましく、これにより管状部材内の空間部を全長にわたって熱風が滞ることなく流れることができ、かつ、空間部が広すぎて熱風が多孔質体から離れた位置を流れるのを防ぎ、エネルギーロスを低減させることができる。また、熱風の流速を増大させ易くなり、熱伝達率を向上させて乾燥効率を向上できる。
【発明の効果】
【００１５】
多孔質体の乾燥効率を向上させ、乾燥時間の短縮化を図りつつも、構成を簡素化させ、装置の設置面積を縮小でき、ランニングコストおよびイニシャルコストを低減させることができる。
【発明を実施するための最良の形態】
【００１６】
以下、この発明の実施の形態について添付図面を参照しながら詳述する。
図１はこの発明の一実施形態に係る金属原料用のブリケットの製造方法を示す工程図である。ブリケットＡの製造において、まず熱処理硬化された軸受用鋼等の鉄系金属を研削加工する際に発生する研削切粉（金属粉末を含む再資源化用の材料）の綿状凝集体Ｂ（図１(a)参照）を加圧圧縮して、当該綿状凝集体Ｂに含まれる研削液の成分である水分及び油分の含有量を予備的に調整する。この綿状凝集体Ｂの加圧圧縮はブリケットの製造装置が具備する加圧圧縮装置１７にて行われ、例えば、加圧圧縮装置１７はベルトコンベア１と一対のロール２とを備え、綿状凝集体Ｂをベルトコンベア１にて搬送しながら一対のロール２間に挟み込むことにより行う（図１(b)参照）。
【００１７】
次に、水分及び油分の含有量が調整された前記綿状凝集体Ｂを、成形型３を用いてプレス６により圧縮成形して、嵩密度が１．５〜３．５の多孔質体（脆性成形体）Ｃを得る（成形工程：図１(c)参照）。この圧縮成形によって、綿状凝集体Ｂに含まれるスパイラル繊維状の研削切粉が粗せん断されるとともに、余剰の水分及び油分が除去される。また、前記圧縮成形に伴って、多孔質体Ｃの温度が成形前の綿状凝集体Ｂの温度よりも３０〜５０℃昇温する。なお、前記多孔質体Ｃは、円柱形、球形、角柱形等の取り扱いの容易な形状に形成されるとともに、搬送時等に崩壊しない程度の強度に固められている。
【００１８】
そして、乾燥工程の前に、多孔質体Ｃを固形化補助剤Ｄに浸漬させて多孔質体Ｃに固形化補助剤Ｄを含浸させる含浸工程を行う。この含浸工程は、前記成形工程が完了すると、直ちに行われる（含浸工程：図１(d)参照）。
この固形化補助剤Ｄの含浸は、例えば固形化補助剤Ｄを含む水溶液（溶液）を溜めたタンク７ｂと、多孔質体Ｃを載置させる保持部材１８と、保持部材１８を昇降させるアクチュエータ（流体シリンダ）１９と、を備える浸漬装置７を用いて行う。具体的には、プレス６から搬出された多孔質体Ｃを上昇状態にある保持部材１８にて保持し（保持部材１８に載置させ）、保持部材１８をアクチュエータ１９にて下降させ、タンク７ｂ内の固形化補助剤Ｄに多孔質体Ｃを所定時間浸漬させ、その後、上昇させ、後述の乾燥装置１０に多孔質体Ｃを供給するものである。
【００１９】
また、固形化補助剤Ｄを含む水溶液は、常温でもよいが、タンク７ｂ内にはヒータが配置されており、固形化補助剤Ｄは、ヒータによって、圧縮成形直後の多孔質体Ｃの温度よりも高い温度に加熱されるのが好ましい。具体的には８０〜９０℃に加熱すればよい。
これによれば、圧縮成形直後の多孔質体Ｃを加熱し、さらに、この多孔質体Ｃを迅速に乾燥工程に供給するようしているので、乾燥工程において、多孔質体Ｃを所望の乾燥温度まで迅速に昇温させることができ、乾燥時間を効果的に短縮することができる。例えば、直径６０〜７０ｍｍ×長さ４０〜５０ｍｍの多孔質体Ｃを、常温の固形化補助剤Ｄに浸漬させる場合には、従来の製造方法では通常８〜１６時間の乾燥時間が必要であるが、本発明の製造方法及び製造装置によれば、１時間以下の乾燥時間で十分である。したがって、乾燥のためのエネルギーを大幅に削減することができる。
【００２０】
また、多孔質体Ｃは、固形化補助剤Ｄの水溶液中に１５〜１８０秒間浸漬される。この含浸時間は、従来の浸漬時間（１５分以上）に比べて大幅に短縮されており、これにより、多孔質体Ｃ中に含浸される固形化補助剤Ｄの量を減らして、多孔質体Ｃ中の水分の含有量を少なくしている。つまり、多孔質体Cを固形化補助剤Dに浸漬させる時間を短くして、多孔質体Ｃの含水量を少なくすることで、多孔質体Ｃの乾燥時間をより効果的に短くすることができる。
【００２１】
固形化補助剤Ｄとしては、コロイダルシリカ、珪酸ソーダ、燐酸アルミニウムから選択される少なくとも１種を含む水溶液を用いるのが好ましく、これにより、多孔質体Ｃを容易且つ強固に固形化することができる。
【００２２】
次に、含浸工程が完了した多孔質体Ｃを直ちに乾燥装置１０が有する管状部材１２内に搬入（投入）し、管状部材１２内に熱風を吹き込ませ、多孔質体Ｃを管状部材１２内にて乾燥させる（乾燥工程：図１(e)参照）。多孔質体Ｃの管状部材１２への搬入は、図２に示す押圧搬送手段１６にて行われる。具体的に説明すると、浸漬装置７のアクチュエータ１９のヘッド部の上昇動作により、保持部材１８に保持されて固形化補助剤に浸された多孔質体Ｃが、タンク７ｂ内から管状部材１２の上流開口端部に対応する投入開始位置まで上昇する。そして、浸漬装置７よりもさらに上流側に（管状部材１２の上流端側外方に）配設された押圧搬送手段１６のヘッド部２０による押し込み動作にて、浸漬装置７の保持部材１８に保持されていた多孔質体Ｃは、押し出されて管状部材１２内に投入される。押圧搬送手段１６としては、例えば、流体シリンダとすることができる。
なお、多孔質体Ｃが上昇状態にある投入開始位置と管状部材１２の上流開口端部（搬入口）との間には、（後述する）乾燥用の熱風が過度に漏れないようするためのシャッター部材２１が、管状部材１２の上流開口端部を、隙間を持って施蓋可能となるよう設けられている。そして、シャッター部材２１は、浸漬装置７の保持部材１８と連動して昇降するよう構成され、多孔質体Ｃの上昇に伴ってシャッター部材２１も上昇し、多孔質体Ｃを乾燥装置１０の管状部材１２内に投入させる。
【００２３】
乾燥装置１０は、投入された複数個の多孔質体Ｃを列状として収容し乾燥させる水平状の管状部材１２と、管状部材１２に設けられた入口開口部１３から管状部材１２内に熱風を吹き込ませる熱風発生器（ブロア）１４と、を備えている。そして、管状部材１２の内周面と、管状部材１２に投入された複数個の多孔質体Ｃの外周面との間に、空間部１５が、管状部材１２の長手方向に沿って形成されており、空間部１５において、熱風を空間部１５の略全長にわたって滞らせることなく通過させて多孔質体Ｃを乾燥させる。
【００２４】
また、管状部材１２内にその上流端側から多孔質体Ｃを押圧して順次投入させる前記押圧搬送手段１６は、さらに、押圧して投入させるその多孔質体Ｃにより、先に（一つ前に）管状部材１２に投入された多孔質体Ｃを押圧して管状部材１２内を列状として搬送させるよう構成されている。つまり、管状部材１２内に投入されて隣り合う多孔質体Ｃ同士は相互接触状態とされ、列状とされた複数個の多孔質体Ｃは、管状部材１２の上流端側から押圧搬送手段１６にて押されて間欠的に移動して搬送されることとなる。
【００２５】
管状部材１２の入口開口部１３は、管状部材１２の下流端側に配設され、入口開口部１３は、管状部材１２の軸心と直交する軸心を有する短筒部材２２にて構成され、短筒部材２２を通じて熱風発生器１４の熱風を管状部材１２内に供給し、熱風を管状部材１２の下流側から上流側へ向かって流すよう構成されている。従って、管状部材１２の下流端は施蓋されており、管状部材１２の下流端側から供給された熱風は、空間部１５を上流側に向かって流れる。なお、管状部材１２を流れて排出される熱風の温度が、浸漬装置７のタンク７ｂの液温よりも高い場合は、排出された熱風のエネルギーをタンク７ｂ内の固形化補助剤Ｄの水溶液の加熱に利用してもよい。
また、本発明において、上流側とは、管状部材１２の多孔質体Ｃ搬入側（押圧搬送手段１６側）であり、下流側とは、多孔質体Ｃの搬出側とする。
【００２６】
前記空間部１５の断面積は、管状部材１２の内空全断面積の２０％〜５０％に設定されるのが好ましい。２０％未満であると、空間部１５の断面積が小さくなりすぎて熱風の通過を妨げるおそれがあり、５０％を超えると、多孔質体Ｃから離れた部分を通過する熱風が多く発生し、エネルギーロスが大きくなる。
【００２７】
熱風発生器１４から吹き出される熱風は一定の風量とすることができるが、管状部材１２の下流側には、図２と図４に示すように、空間部１５を通過する熱風の風量を調整する風量調整部材２３が設けられている。風量調整部材２３は、例えば、空間部１５の断面（熱風通過断面）を一部遮断する板部材にて構成することができ、この風量調整部材２３を昇降させて遮断面積を変更させる（熱風通過断面積を絞る）ことで空間部１５を通過させる熱風発生器１４からの熱風の風量を調整できる。
【００２８】
管状部材１２内の多孔質体Ｃは、図３に示すように、管状部材１２の底壁部内周面側に設けた２本のレール部材２４に載置され、直線的にガイドされながら搬送される。これにより、スムーズに多孔質体Ｃを搬送させることができると共に、多孔質体Ｃは、レール部材２４との（線）接触部を除く全周にわたって熱風を接触させることができる。
そして、管状部材１２内を搬送され乾燥した多孔質体Ｃは、前記押圧搬送手段１６の働きにより、その上流側に隣接する多孔質体Ｃに押し出され、レール部材２４（管状部材１２の底壁）によるガイドから外れると、自由落下により管状部材１２から離脱し、ワーク搬出口及びシューターを介して、製品回収ボックス１１内に供給される（図１(f)参照）。以上により、製鋼原料用のブリケットＡを得ることができる。
【００２９】
なお、図２に示すように、管状部材１２のワーク搬出口には、ガイド（レール部材２４）から外れ落下した多孔質体Ｃが載置されると、その重さにて自動的に開状態となって多孔質体Ｃを搬出させる開閉蓋部材２５を有する。開閉蓋部材２５は、多孔質体Ｃの非載置状態ではワーク排出口を閉状態とさせるよう弾発部材（バネ）が付設されており、多孔質体Ｃを搬出させるタイミング以外では、熱風が外部へ逃げないようにしている。
さらに、管状部材１２の外周面には断熱部材２６が配設されており、断熱部材２６としては金属製ウール、シリカボード、又は、これらの組み合わせ等とできる。断熱部材２６の厚さ寸法は、５０ｍｍ〜１００ｍｍとすることができる。
【００３０】
また、管状部材１２は、図３に示すように断面角型としてもよく、さらに、管状部材１２内に複数列（図３においては３列）の多孔質体Ｃが列状となって搬送されるようしてもよい。
断面角型とすることで、管状部材１２の上壁を開閉自在に構成させることができ、管状部材１２内のメンテナンスを容易にさせる。
そして、図５と図６は乾燥装置１０の変形例を示す斜視図と管状部材１２の断面正面図であり、管状部材１２を円管としている。つまり、管状部材１２の横断面形状を、円柱形状とする多孔質体Ｃの横断面輪郭形状の相似形とし、これにより、多孔質体Ｃの外周面形状に沿った形状の空間部１５を形成し、熱風を効果的に多孔質体Ｃに接触させることができる。この場合、管状部材１２の直径は、例えば、ワーク（多孔質体）直径がΦ５０ｍｍ〜Φ６５ｍｍのとき、Φ７０ｍｍ〜Φ９０ｍｍとすることができる。
【００３１】
また、図７は、乾燥装置１０のさらに別の変形例であり、この管状部材１２は、内管２７と外管２８とを有する２重管構造とされ、外管２８は、内管２７が配設される中心部を除いて両端部が閉塞されると共に下流端部側に前記短筒部材２２が設けられて入口開口部１３が形成され、内管２７は、外管２８の中心部に配設された孔開き管部材とされている。図８は、内管２７の斜視図である。そして、入口開口部１３から外管２８内方へ熱風が吹き込まれ、熱風が内管２７の孔部２７ａを通過して内管２７内の多孔質体Ｃを乾燥させ、内管２７の端部から熱風を逃がしている。また、内管２７は多孔質体Ｃ搬送用のガイドとして機能することができる。
【００３２】
次に、前記の乾燥装置１０にて行う多孔質体Ｃの乾燥工程の実施例について説明すると、管状部材１２の長さ寸法は１４００ｍｍ〜１７００ｍｍとすることができ、例えば１５００ｍｍとし、多孔質体Ｃの軸方向寸法（長さ寸法）を４５ｍｍとし、押圧搬送手段１６による多孔質体Ｃの管状部材１２への投入サイクルを９０秒とした場合、管状部材１２には３３個の多孔質体Ｃが収容され、管状部材１２内における乾燥時間は約５０分となる。なお、管状部材１２に投入する多孔質体Ｃは、含浸工程において３０秒間常温の固形化補助剤Ｄに浸したものであり、３０秒間のこの含浸工程は前記投入サイクルの９０秒中に行われる。つまり、多孔質体Ｃは含浸工程後すぐに管状部材１２に投入され、残りの６０秒が管状部材１２内での最初の待機時間となる。
【００３３】
そして、熱風発生器１４における熱風の設定温度は１５０℃〜２５０℃とされ、管状部材１２内へ吹き付ける熱風の実際の温度は、１３０℃〜１４０℃程度となり、多孔質体Ｃの外周面温度は入口開口部１３の直下位置において最高１３７℃となる。そして、約５０分間の乾燥工程の後、得られたブリケットＡの硬さは良好であり、しかも含水率が１．１％（ブリケット中心部）となる。これは、基準とする３．０％を大きく下回り、良好な品質のブリケットＡが得られる。
【００３４】
なお、この発明において、再資源化用の材料としては、前記綿状凝集体Ｂの他、金属粉末と多数のショット玉とを含むショット粕、製鋼・精錬工程等で発生する金属粉末を含む粉塵ダストや、これらを混合したものを用いてもよく、要するに、当該材料としては、綿状凝集体、ショット粕及び粉塵ダストから選択される少なくとも１種を用いてもよい。
【図面の簡単な説明】
【００３５】
【図１】この発明の一実施形態に係る金属原料用のブリケットの製造方法を示す工程図である
【図２】押圧搬送手段、浸漬装置および乾燥装置の断面側面図である。
【図３】乾燥装置の管状部材を下流側から見た断面図である。
【図４】風量調整部材を説明する斜視図である。
【図５】管状部材の変形例を示す斜視図である。
【図６】図５の管状部材の横断面図である。
【図７】管状部材の別の変形例を示す斜視図である。
【図８】内管の斜視図である。
【符号の説明】
【００３６】
１２  管状部材
１３  入口開口部
１４  熱風発生器
１５  空間部
１６  押圧搬送手段
Ｃ  多孔質体
Ｄ  固形化補助剤
【図１】
2006097055.tif 000003
【図２】
2006097055.tif 000004
【図３】
2006097055.tif 000005
【図４】
2006097055.tif 000006
【図５】
2006097055.tif 000007
【図６】
2006097055.tif 000008
【図７】
2006097055.tif 000009
【図８】
2006097055.tif 000010